Si 는 , 탈산 원소 로서 함유 된다 . 또 , Si 는 , 고온 에서 의 내식 성 및 내 산화 성 의 향상 에 유효 한 원소 이 다 . 그러나 , Si 함유량 이 2 . 0 % 를 초과 하 면 , 오스테나이트 상 의 안정 성 이 저하 되 어 , 인성 및 크리프 강도 의 저하 를 초래 한다 . 따라서 , Si 함유량 은 2 . 0 % 이하 로 한다 . Si 함유량 은 1 . 5 % 이하 인 것 이 바람직 하 고 , 1 . 0 % 이하 인 것 이 보다 바람직 하 다 . 또한 , Si 함유량 에 대해서 특별히 하한 을 설정 할 필요 는 없 지만 , 극단 적 인 저감 은 , 탈산 효과 를 충분히 얻 을 수 없 어 합금 의 청정 성 을 열화 시킴과 더불 어 , 제조 비용 의 상승 을 초래 한다 . 그 때문 에 , Si 함유량 은 0 . 02 % 이상 인 것 이 바람직 하 고 , 0 . 10 % 이상 인 것 이 보다 바람직 하 다 .